КОМПОЗИЦИЯ УГЛЕРОДНОГО ПРЕКУРСОРА

1. Композиция отверждаемого жидкого углеродного прекурсора, содержащая (a) по меньшей мере одну ароматическую эпоксидную смолу; и (b)(i) по меньшей мере один ароматический сореакционный отвердитель, (b)(ii) по меньшей мере один каталитический отвердитель или (b)(iii) их смесь; причем жидкая композиция прекурсора имеет чистую вязкость меньше, чем 10000 мПа-с при температуре 25°C, до добавления дополнительных компонентов, до отверждения, а также до карбонизации; и причем отверждаемая композиция жидкого прекурсора имеет выход углерода по меньшей мере 35 мас.%, измеренный в отсутствие дополнительных компонентов.
2. Композиция по п. 1, в которой выход углерода композиции составляет от 35 мас.% до 95 мас.%.
3. Композиция по п. 1, представляющая собой композицию, свободную от растворителей.
4. Композиция по п. 1, которая имеет чистую вязкость от 1 мПа-с до 10 000 мПа-с при температуре 25ºC.
5. Композиция по п. 1, в которой ароматическая эпоксидная смола включает дивиниларендиоксид; и в которой дивиниларендиоксид включает дивинилбензолдиоксид.
6. Композиция по п. 1, в которой отвердитель содержит соединение фенола; и в которой соединение фенола включает монофенол, дифенол, полифенол или их смеси.
7. Композиция по п. 6, в которой монофенол включает пара-крезол.
8. Композиция по п. 1, содержащая (c) по меньшей мере один отверждающий катализатор.
9. Композиция по п. 1, содержащая дополнительную эпоксидную смолу, отличающуюся от ароматической эпоксидной смолы, дополнительный отвердитель, отличающийся от ароматического сореакционного отвердителя и каталитического отвердителя, наполнитель, реакционный разбавитель, вещество для повышения гибкости, технологические добавки, добавки для повышения ударной прочности или их смеси.
10. Способ получения композиции жидкого углеродного
прекурсора, включающий смешивание (a) по меньшей мере одной ароматической эпоксидной смолы; и (b)(i) по меньшей мере одного ароматического сореакционного отвердителя или (b)(ii) по меньшей мере одного каталитического отвердителя или (b)(iii) их смеси; причем жидкая композиция прекурсора имеет чистую вязкость меньше, чем 10000 мПа-с при температуре 25°C, до добавления дополнительных компонентов, до отверждения, а также до карбонизации; и причем отверждаемая композиция жидкого прекурсора имеет выход углерода по меньшей мере 35 мас.%, измеренный в отсутствие дополнительных компонентов.
11. Отвержденная композиция жидкого углеродного прекурсора, включающая продукт реакции отверждения отверждаемого жидкого состава углеродного прекурсора, содержащего (a) по меньшей мере одну ароматическую эпоксидную смолу; и (b)(i) по меньшей мере один ароматический сореакционный отвердитель, (b)(ii) по меньшей мере один каталитический отвердитель или (b)(iii) их смесь; причем жидкая композиция прекурсора имеет чистую вязкость меньше, чем 10000 мПа-с при температуре 25°C, до добавления дополнительных компонентов, до отверждения, а также до карбонизации; и причем отвержденная композиция имеет выход углерода по меньшей мере 35 мас.%, измеренный в отсутствие дополнительных компонентов.
12. Способ получения отвержденной композиции жидкого углеродного прекурсора, включающий отверждение состава отверждаемого жидкого углеродного прекурсора, содержащего (a) по меньшей мере одну ароматическую эпоксидную смолу; и (b)(i) по меньшей мере один ароматический сореакционный отвердитель, (b)(ii) по меньшей мере один каталитический отвердитель или (b)(iii) их смесь; причем состав жидкого прекурсора имеет чистую вязкость меньше, чем 10000 мПа-с при температуре 25°C, до добавления дополнительных компонентов, до отверждения, а также до карбонизации; и причем отвержденная композиция имеет выход углерода по меньшей мере 35 мас.%, измеренный в отсутствие дополнительных компонентов.
13. Способ получения карбонизированного продукта, включающий стадии:
(I) смешивания (a) по меньшей мере одной ароматической эпоксидной смолы; и (b)(i) по меньшей мере одного ароматического сореакционного отвердителя или (b)(ii) по меньшей мере одного каталитического отвердителя или (b)(iii) их смеси для того, чтобы сформировать жидкую композицию; причем жидкая композиция прекурсора имеет чистую вязкость меньше, чем 10000 мПа-с при температуре 25°C, до добавления дополнительных компонентов, до отверждения, а также до карбонизации; и причем отверждаемая композиция жидкого прекурсора имеет выход углерода по меньшей мере 35 мас.%, измеренный в отсутствие дополнительных компонентов;
(II) отверждения жидкой композиции, полученной на стадии (I), с образованием отвержденного продукта; причем отвержденная композиция имеет выход углерода по меньшей мере 35 мас.%, измеренный в отсутствие дополнительных компонентов; и
(III) карбонизации отвержденного продукта, полученного на стадии (II), с образованием карбонизированной композиции.
14. Способ по п. 13, который осуществляют в отсутствие растворителя.
15. Способ по п. 13, в котором стадию (I) смешивания проводят при температуре от -10°C до 100°C; стадию (II) отверждения проводят при температуре от 10°C до 350°C; и стадию (III) карбонизации выполняют при температуре от 350°C до 4000°C.
16. Карбонизированная композиция, полученная по способу по п. 13.